(57)【要約】【課題】貴金属に加えてフッ素を含有する貴金属含有製品の熱処理用のプラントを提供する。【解決手段】本発明は、熱処理チャンバ１の内側における耐火性断熱ライニングを有する熱処理チャンバ１と、排ガス浄化システムとを備え、耐火性断熱ライニングは、フッ化水素酸に対して耐性であり、排ガス浄化システムは、少なくとも１つの熱的後灰化チャンバ２と、少なくとも１つ以上の酸スクラバ２，４と、少なくとも１つのアルカリスクラバ５とを有する、フッ素含有材料から貴金属を濃縮するための灰化プラントに関する。【選択図】図１
2014040662.tif 000002
【特許請求の範囲】
【請求項１】
熱処理チャンバ（１）の内側における耐火性断熱ライニングを有する熱処理チャンバ（１）と、排ガス浄化システムとを備え、前記断熱ライニングは、フッ化水素酸に対して耐性であり、前記排ガス浄化システムは、少なくとも１つ以上の酸スクラバ（２，４）と、少なくとも１つのアルカリスクラバ（５）とを有することを特徴とする、フッ素含有材料から貴金属を濃縮するための灰化プラント。
【請求項２】
前記排ガス浄化システムは、少なくとも１つの熱後灰化チャンバ（２）をさらに有する、請求項１記載の灰化プラント。
【請求項３】
前記少なくとも１つの熱後灰化チャンバ（２）の内部に、フッ化水素酸に耐性の耐火性断熱ライニングが設けられている、請求項２記載の灰化プラント。
【請求項４】
前記熱処理チャンバ（１）から排ガスを案内するための排ガス導管（６）をさらに備え、該排ガス導管（６）の内部に、フッ化水素酸に耐性の耐火性断熱ライニングが設けられている、請求項１から３までのいずれか１項記載の灰化プラント。
【請求項５】
前記耐火性断熱ライニングは、８５質量％以上、特に８８質量％以上の酸化アルミニウム（Ａｌ2Ｏ3）含有率を有する、請求項１から４までのいずれか１項記載の灰化プラント。
【請求項６】
前記熱処理チャンバ（１）、前記後灰化チャンバ（２）及び前記排ガス導管（６）は同じ又は異なる断熱ライニングを有する、請求項１から５までのいずれか１項記載の灰化プラント。
【請求項７】
前記熱処理チャンバ（１）、前記後灰化チャンバ（２）及び／又は前記排ガス導管（６）はさらに外側ライニングを有する、請求項１から６までのいずれか１項記載の灰化プラント。
【請求項８】
前記外側ライニングは、鉱物繊維である、請求項７記載の灰化プラント。
【請求項９】
前記排ガス浄化システムは、二重壁設計を備えた、黒鉛から形成された少なくとも１つのスクラバを有する、請求項１から８までのいずれか１項記載の灰化プラント。
【請求項１０】
二重壁スクラバ（３）は、水冷システムを含む、請求項９記載の灰化プラント。
【請求項１１】
前記排ガス浄化システムは、黒鉛から形成された少なくとも１つの単一壁スクラバ（４）を有する、請求項１から１０までのいずれか１項記載の灰化プラント。
【請求項１２】
前記排ガス浄化システムは、黒鉛から形成された二重壁スクラバ（３）と、黒鉛から形成された単一壁スクラバ（４）とを有する、請求項１から１１までのいずれか１項記載の灰化プラント。
【請求項１３】
前記アルカリスクラバ（５）は、内側において、プラスチック材料から形成された、特にポリプロピレンから形成されたコーティングを有する、請求項１から１２までのいずれか１項記載の灰化プラント。
【請求項１４】
制御ユニットをさらに備える、請求項１から１３までのいずれか１項記載の灰化プラント。
【請求項１５】
フッ素含有材料から貴金属を濃縮する方法であって、フッ化水素酸に耐性の耐火性断熱ライニングを有する熱処理チャンバ（１）における材料の熱処理と、該熱処理中に発生した排ガスの浄化とを含み、該浄化は、以下の順序で以下のステップを含む：ａ）適用可能であるならば、後灰化チャンバ（２）における熱後灰化、ｂ）水及び／又は酸による排ガスのスクラビング、及びｃ）塩基による排ガスのスクラビング、を特徴とする、フッ素含有材料から貴金属を濃縮する方法。
【請求項１６】
ステップｂ）は、以下の２つのステップ、すなわちｂ１）二重壁黒鉛スクラバ（３）における排ガスのスクラビング及び同時冷却、その後のｂ２）単一壁黒鉛スクラバ（４）における排ガスのスクラビング、を含む、請求項１５記載の方法。
【請求項１７】
ステップｂ）において得られた塩が濃縮されたスクラビング水を、副流として周期的に又は継続的に排水処理プラントに供給することができる、請求項１５又は１６記載の方法。
【請求項１８】
前記排ガスは、少なくとも１０以上、特に少なくとも１１以上のｐＨを有する塩基によってステップｃ）において浄化される、請求項１５から１７までのいずれか１項記載の方法。
【請求項１９】
５質量％までのフッ素含有率を有する材料が、熱処理に曝される材料として使用される、請求項１５から１８までのいずれか１項記載の方法。
【請求項２０】
有機フッ素材料、ＰＴＦＥフィルム、燃料電池、触媒及び／又はペーストが、熱処理に曝される材料として使用される、請求項１５から１９までのいずれか１項記載の方法。
【請求項２１】
前記方法が、請求項１から１３までのいずれか１項記載の灰化プラントにおいて実施される、請求項１５から２０までのいずれか１項記載の方法。
【請求項２２】
請求項１５から２０までのいずれか１項記載の方法を実施するための、請求項１から１４までのいずれか１項記載の灰化プラントの使用。
【請求項２３】
５質量％までのフッ素含有率を有する材料を灰化するための、請求項１から１４までのいずれか１項記載の灰化プラントの使用。
【請求項２４】
有機フッ素材料、ＰＴＦＥフィルム、除草剤、燃料電池、触媒及び／又はペーストを灰化するための、請求項１から１４までのいずれか１項記載の灰化プラントの使用。
【発明の詳細な説明】
【技術分野】
【０００１】
本発明は、貴金属の他にフッ素も含有する貴金属含有製品の熱処理のための装置及び方法に関する。
【背景技術】
【０００２】
例えば触媒又は燃料電池などの貴金属含有製品から貴金属を回収するための様々な方法が確立されてきた。湿式冶金法において、触媒の貴金属含有層は、強い酸又は塩基によってセラミック支持体から溶解させられる。その後、例えば析出反応によって溶液から貴金属が分離される。
【０００３】
高温冶金法において、貴金属の分離は、冶金プロセスにおいて貴金属含有製品を溶融させることによって進行する。セラミック部分は、スラグ相に移行させられかつタップされ、貴金属は、コレクタ金属に合金化され、コレクタ金属も、次いで、タップされ、さらに処理される。
【０００４】
独国特許第３１３４７３３号明細書及び国際公開第９９／０３７８２３号に記載されているように、貴金属含有スラッジ及び多元素廃棄材料の直接的な灰化も知られている。このように得られた貴金属含有灰は、次いで、貴金属を回収するために浸出させられる。
【０００５】
熱的な再処理において、貴金属の他にフッ素も含有する貴金属含有製品は、問題であることが証明された。これらの製品の熱処理は、フッ化水素ガスＨＦを発生する。前記ガスは、周囲空気における水と反応し、フッ化水素酸を発生する。
【０００６】
慣用の熱再処理プラント、特に灰化プラントは、熱処理チャンバと、排ガス浄化システムとを有する。熱処理チャンバは、炉の構成部分であり、例えば粘土質れんが又はラミング質量から形成された断熱ライニングが設けられている。これらは、組成が異なる。しかしながら、全ての断熱ライニングは、特に、二酸化ケイ素ＳｉＯ2（ガラス）及び酸化カルシウムＣａＯを含む。これらの成分は、発生した少量のフッ化水素酸及びフッ化水素によってさえも攻撃され、これにより、断熱ライニングから溶出させられ、これは、炉、ひいてはプラントの寿命を短縮する。
【０００７】
フッ化水素ガスに関連した別の問題は、支持外側鋼製シェルにおけるフッ化水素酸の凝縮である。これらは、灰化プラントの構成部材の成形及び機械的荷重支持フレームである。フッ化水素ガスは、断熱ライニングにおける孔を通じて拡散することができ、鋼製シェルの領域において、周囲空気の水と反応してフッ化水素酸を発生する。鋼製シェルにおけるフッ化水素酸の凝縮は、鋼製シェルを腐食させ、これは、プラント全体を不安定にする。
【０００８】
ＨＦの発生が防止される方法は、欧州特許出願公開第１４７８０４２号明細書に開示されている。この方法では、燃料要素及び触媒の成分は、無機添加物と混合される。その後の熱処理プロセスにおいて、フッ化水素及びその他のフッ素成分は、添加物によって吸収され、化学的に結合される。この目的のために、１００倍を超える添加物が、発生されるフッ化水素ガスに添加される。しかしながら、低温においてすでにフッ化水素を放出し、僅かなフッ化水素ガスを逃がす材料の場合、添加物における吸収は不十分又は遅すぎることが分かった。さらに、添加物は、灰化スペースの体積の一部分を占め、これにより、処理することができる材料の量が減じられる。
【先行技術文献】
【特許文献】
【０００９】
【特許文献１】独国特許第３１３４７３３号明細書
【特許文献２】国際公開第９９／０３７８２３号
【特許文献３】欧州特許出願公開第１４７８０４２号明細書
【発明の概要】
【発明が解決しようとする課題】
【００１０】
したがって、本発明の課題は、貴金属に加えてフッ素を含有する貴金属含有製品の熱再処理用のプラントを提供することである。本発明によるプラントは、含有される材料の揮発性にかかわらず、全てのフッ素含有製品が再処理されることを可能にする。
【課題を解決するための手段】
【００１１】
本発明の別の課題は、フッ素含有材料から貴金属を濃縮する方法を提供することである。
【００１２】
第１の実施の形態は、熱処理チャンバ（１）の内側における耐火性断熱ライニングを有する熱処理チャンバ（１）と、排ガス浄化システムとを備え、耐火性断熱ライニングは、フッ化水素酸に対して耐性であり、排ガス浄化システムは、少なくとも１つ以上の酸スクラバ（２，４）と、少なくとも１つのアルカリスクラバ（５）とを有する、フッ素含有材料から貴金属を濃縮するための灰化プラントによって、本発明の基礎となる課題を解決する。
【００１３】
本発明の別の主体は、熱処理チャンバ（１）の内側における耐火性断熱ライニングを有する熱処理チャンバ（１）と、排ガス浄化システムとを備え、耐火性断熱ライニングは、８５質量％以上の酸化アルミニウム含有率を有し、排ガス浄化システムは、少なくとも１つ以上の酸スクラバ（３，４）と、少なくとも１つのアルカリスクラバ（５）とを有する、フッ素含有材料から貴金属を濃縮するための灰化プラントである。
【００１４】
さらに、本発明による排ガス浄化システムは、好適には、少なくとも１つ以上の熱後灰化チャンバ（２）を有する。好適には、排ガス浄化システムは、１つの後灰化チャンバ（２）を有する。
【図面の簡単な説明】
【００１５】
【図１】本発明による灰化プラントの概略図を示す。
【発明を実施するための形態】
【００１６】
図１は、本発明による灰化プラントの概略図を示す。図面は、２つの酸スクラバ（３，４）を有する好適な実施の形態を示す。
【００１７】
熱処理チャンバ（１）は、処理される材料が導入される炉の構成部分である。この目的のために、熱処理チャンバ（１）は、対応する材料を導入するための開口を有する。本発明によれば、熱処理チャンバ（１）は、理論量未満の量で又は過剰な空気とともに作動させることができる。熱処理チャンバ（１）の内部は、フッ素含有及び貴金属含有材料の灰化用の装置を有することができる。これは、例えば、固体材料の灰化用のトラフの収容のための火格子に関する。液体材料を、熱処理チャンバ（１）に導入することができ、トラフにおいてバッチごとに、又は対応する計量供給設備によって連続的に、熱処理チャンバにおいて灰化させることができる。
【００１８】
熱処理チャンバ（１）の内部の温度は通常約８００℃である。これに関し、耐火性断熱ライニングは、この連続的な温度において安定しているように設計されている。さらに、耐火性断熱ライニングは、約２０００℃のピークに達する温度にも耐える。本発明によれば、直接的又は間接的に熱処理チャンバ（１）を加熱することが可能である。従来技術に従って公知の全ての加熱手段、例えばガス及びオイル加熱又は電気加熱が可能である。
【００１９】
本発明によれば、酸スクラバ（３，４）は、スクラビング段階であり、ここで、熱処理チャンバ（１）からの排ガスは、水、又は洗い出されたフッ化水素ガスによって酸性化させられた水によって、浄化される。本発明によれば、アルカリスクラバ（５）は、排ガスがアルカリ性作用物質によって浄化されるようなスクラビング段階である。
【００２０】
本発明による灰化プラントにおける熱処理チャンバ（１）においてフッ素含有材料を加熱することは、フッ化水素ガスを含有する排ガスを発生する。熱処理チャンバ（１）は、フッ化水素酸に耐性の断熱ライニングで被覆されているので、チャンバは排ガスによって攻撃されない。本発明による排ガス浄化システムにおいて、排ガスは、まず、熱後処理チャンバ（２）において熱的な再処理を受け、次いで、既に形成された全てのフッ化水素又はフッ化水素酸が、酸及びアルカリスクラビング段（３，４，５）において除去され、これにより、排ガスは無害となり、例えば煙突によって外部へ案内することができる。
【００２１】
本発明による灰化プラントは、排ガスから例えばすす、塩素又は窒素ガスを除去するために、別の浄化段又は排ガス浄化用の清浄剤を提供することができる。関連する清浄剤又は清浄段が従来技術に説明されている。
【００２２】
本発明によれば、フッ化水素酸に耐性の断熱ライニングは、フッ化水素ガス及びフッ化水素酸の両方に対して耐性である。
【００２３】
貴金属含有及びフッ素含有材料は、熱処理チャンバ（１）に配置される。熱処理中に熱処理チャンバ（１）において発生された排ガスを、まず熱後灰化チャンバ（２）内へ案内することができる。好適には、前記チャンバにも、フッ化水素酸に耐性の耐火性断熱ライニングが提供されている。さらに、灰化プラントは、熱処理チャンバ（１）から排ガスを案内するための排ガス導管（６）を有する。好適には、前記排ガス導管（６）の内部にも、フッ化水素酸に耐性の耐火性断熱ライニングが提供されている。
【００２４】
熱処理チャンバ（１）、排ガス導管（６）、及び設けられていることが好ましい後灰化チャンバ（２）は、灰化プラントの構成部材であり、酸スクラバ及びアルカリスクラバ（３，４，５）において排ガスからフッ化水素ガスが除去される前に、前記灰化プラントを排ガスが流過する。フッ化水素酸に耐性の耐火性断熱ライニングを備えた熱処理チャンバ（１）、後灰化チャンバ（２）及び排ガス導管（６）を提供することは、本発明による灰化プラントの寿命を延長する。なぜならば、これらの構成部材は、フッ化水素酸又はフッ化水素ガスによって攻撃され得ないからである。
【００２５】
本発明の耐火性断熱ライニングは、ラミング質量であることができる。前記ラミング質量は、好適には、８５質量％以上、特に８８質量％以上の酸化アルミニウム（Ａｌ2Ｏ3）を有する。前記断熱ライニングは、作動温度及び約８００℃の継続的な温度において安定している。しかしながら、断熱ライニングは、約２０００℃の最高温度にも耐える。
【００２６】
ラミング質量は、通常、酸化アルミニウムに加えて二酸化ケイ素（ＳｉＯ2）及び／又は酸化カルシウム（ＣａＯ）を含有する。これらの成分は、慣用の耐火性断熱ライニングにも存在する。これらは、フッ化水素酸によって溶解させられ、これは断熱ライニングを破壊する。
【００２７】
驚くべきことに、ラミング質量に存在する８５質量％以上、特に８８質量％以上の酸化アルミニウム割合が、フッ化水素酸耐性を提供するのに十分であることが分かった。本発明によるラミング質量は、酸化アルミニウムに加えて、別の成分として酸化カルシウム及び酸化ケイ素の様々な割合を含有することもできる。１５質量％、特に１２質量％までのラミング質量の酸化カルシウム及び／又は酸化ケイ素割合にもかかわらず、ラミング質量は、フッ化水素酸によって攻撃されない。これに関して、酸化カルシウム及び／又は酸化ケイ素の相対的な含有率、又は互いに対するそれらの比は無関係である。さらに、対応するラミング質量は、容易に処理され、熱処理チャンバ（１）、排ガス導管（６）及び後灰化チャンバ（２）の内壁に容易に適応する。
【００２８】
これに関して、本発明によれば、熱処理チャンバ（１）、後灰化チャンバ（２）及び排ガス導管（６）は同じ又は異なる断熱ライニングを有することが可能である。
【００２９】
好適には、熱処理チャンバ（１）、後灰化チャンバ（２）及び／又は排ガス導管（６）はさらに外側ライニングを有する。外側ライニングは、従来技術に従って公知の材料を使用して提供することができる。好適には、外側ライニングは鉱物繊維である。外側断熱材は、鋼板によって包囲されている。鋼板は、外側断熱材を所定の位置に固定し、灰化プラントの構成部材の安定化及び成形のために機能する。
【００３０】
フッ素含有製品の灰化中の１つの問題は、支持する外側鋼製シェルの領域における腐食を生じるフッ化水素酸の発生である。フッ化水素ガスＨＦが孔を通じて拡散し、反応スペースにおける耐熱性断熱ライニングの背後の空間に達すると、フッ化水素ガスは、外側鋼構造物に達し、その一部は荷重を支持している。フッ化水素ガスは、周囲空気の水分と反応することができ、この位置にフッ化水素酸を形成する。フッ化水素酸は、３８．２％のＨＦの濃度で水との共沸混合物を形成し、共沸混合物の沸点は１１２℃である。フッ化水素酸が鋼壁部において凝縮すると、フッ化水素酸は鋼壁部を腐食させる。
【００３１】
外側断熱材を有することの効果は、鋼シェルにおける、すなわちプラント構成部分の外側鋼壁部における温度が１２０℃未満に低下しないということである。これに関して、外側断熱材の厚さは、灰化プラントの対応する構成部分の内側における温度分布に関連する。フッ化水素酸の凝縮は１２０℃の温度では生じない。従って、フッ化水素ガスが、耐火性断熱ライニングを通って外部に向かって拡散するとしても、荷重支持鋼構造物に対する腐食損傷は予想されない。
【００３２】
本発明によれば、熱処理チャンバ（１）、排ガス導管（６）及び後灰化チャンバ（２）における断熱材の厚さは異なることができる。しかしながら、全ての構成部材の断熱材の厚さが等しいことも可能である。従って、熱処理チャンバ（１）、排ガス導管（６）及び後灰化チャンバ（２）は、例えば、約１０ｃｍの厚さで鉱物繊維から形成された外側断熱材を有することができる。
【００３３】
好適な実施の形態において、熱処理チャンバ（１）は、内側において耐火性断熱ライニングを有し、この場合、チャンバの壁部に断熱ライニングを加えた厚さは約３０ｃｍであり、さらに約１０ｃｍの厚さの外側断熱材を有する。
【００３４】
本発明によれば、灰化プラントは、好適には、二重壁設計を備えた、黒鉛から形成された少なくとも１つのスクラバ（３）を有する。前記二重壁スクラバ（３）は、好適には、冷却システム、特に水冷システムを有する。スクラバ（３）は、外側シェルとして鋼板を有することができる。二重壁スクラバ（３）は、冷却材を供給及び排出するための弁を有する。
【００３５】
冷却材、例えば水は、外側黒鉛壁と外側シェルとの間を流れる。これは、スクラビング媒体及び黒鉛壁を介する排ガスからの熱の間接的な放散につながる。
【００３６】
水は、冷却材として特に適していることが証明された。水は、安価であり、取り扱いやすい。さらに、排ガスに曝されても、望ましくない化学反応が生じる危険性がない。
【００３７】
黒鉛壁の厚さは、好適には、３ｃｍ〜４ｃｍである。この厚さは、十分な温度及び酸安定性を維持するために十分であることが分かった。
【００３８】
水は、排ガスのためのスクラビング剤として二重壁スクラバ（３）に流入する。水は、排ガスにおけるフッ化水素ガスＨＦと反応し、フッ化水素ガスＨＦをスクラビングによって除去する。塩の形態でフッ化水素ガスを含有するスクラビング水は、次いで、収集され、廃棄される。
【００３９】
黒鉛は、耐酸性のみならず、耐熱性をも特徴とする。排ガスは、熱後灰化チャンバ（２）又は熱処理チャンバ（１）から酸スクラバ内へ流れる。前記排ガスの温度は１０００℃に達する。黒鉛の耐熱性はこれに関して十分であることが分かった。
【００４０】
好適には、本発明による排ガス浄化システムは、さらに、少なくとも１つの、黒鉛から形成された単一壁スクラバ（４）を含む。このスクラバも、外側シェル用の鋼板を有する。好適には、黒鉛壁の厚さは３ｃｍ〜４ｃｍである。
【００４１】
好適な実施の形態において、排ガス浄化システムは、黒鉛から形成された二重壁スクラバ（３）と、黒鉛から形成された単一壁スクラバ（４）とを有する。この実施の形態は図１に示されている。両方の酸スクラバ（３，４）は、この好適な実施の形態において円筒形であり、１ｍを超える内径を有する。排ガスは、約４ｍ以上の全高にわたってスクラビング水と接触し、このプロセスにおいて浄化される。スクラビング水は、通常、上方からスクラバに流入し、これにより、排ガスは、スクラバの上側の領域において水によって浄化される。このプロセスにおいて、排ガスは、排ガスがより下側の領域において、酸、すなわちフッ化水素酸割合を含有する水によって浄化されるという意味で、フッ化水素ガスの濃度が高くなる。これに関して、上側及び下側という用語は、図１にも示された空間的配列をいう。
【００４２】
第１の二重壁スクラバ（３）において、フッ化水素ガスの少なくとも大部分又は全ては、水によって排ガスから浄化除去される。さらに、排ガスは冷却もされる。第２の単一壁スクラバ（４）において、依然として存在することがあるフッ化水素ガスは、結合され、これにより、排ガスから除去される。排ガスのさらなる冷却は不要である。
【００４３】
本発明の灰化プラントはさらに、アルカリスクラバ（５）を有する。排ガスは、ほとんど又は全てのフッ化水素が除去された後、少なくとも１つの酸スクラバ（３，４）から前記アルカリスクラバへ案内される。アルカリスクラバ（５）は、アルカリスクラビング水、及び排ガスに依然として存在することがあるフッ化水素ガスのあらゆる痕跡に対して耐性のコーティングを内側に有することができる。特に、コーティングは、少なくとも１０以上、特に少なくとも１１以上のｐＨを有する塩基に曝されたときに安定している。好適には、アルカリスクラバ（５）は、内側において、プラスチック材料から形成された、特にポリプロピレンから形成されたコーティングを有する。アルカリスクラバの外側シェルは、鋼から成ることができる。
【００４４】
プラスチックコーティングは、取り扱うのが容易であることが判明した。ライニングは、均質であるように形成されており、き裂のリスクに関連していない。さらに、プラスチック材料、特にポリプロピレンは、このスクラビング段階において使用されるようなアルカリスクラビング水に耐性である。あらゆる残留ＨＦがこの段階において依然として存在したとしても、コーティングは残留ＨＦによって攻撃されない。
【００４５】
アルカリスクラバ（５）内に案内される排ガスは、ほとんどフッ化水素ガスを有さない。しかしながら、フッ化水素ガスの僅かな痕跡が依然として存在することがあることは排除され得ない。アルカリスクラバ（５）が、その他の一般的なガラス繊維強化プラスチック材料（ＧＦＲ）でライニングされていると、これらのフッ化水素ガスの残留量は、プラスチック材料におけるガラス繊維を攻撃し、急速にエッチング除去するのに十分である。内側ライニングは、このような条件下では短い時間の後に交換されねばならない。
【００４６】
本発明による灰化プラントは、さらに、制御ユニットを有することができる。制御ユニットは、特定の材料に応じて熱処理中に必要とされる温度分布を制御し、排ガスの負圧、温度及び酸素含有量に関して排気ラインも制御する。原理的に、連続運転及び不連続運転の両方が可能である。不連続運転が好ましい。
【００４７】
別の実施の形態において、本発明は、フッ素含有材料から貴金属を濃縮する方法であって、フッ化水素酸に耐性の耐火性断熱ライニングを有する熱処理チャンバ（１）における材料の熱処理と、該熱処理中に発生した排ガスの浄化とを含み、該浄化は、以下の順序で以下のステップを含む：ａ）適用可能であるならば、後灰化チャンバ（２）における熱後灰化、ｂ）水及び／又は酸による排ガスのスクラビング、及びｃ）塩基による排ガスのスクラビング、フッ素含有材料から貴金属を濃縮する方法を含む。
【００４８】
貴金属含有及びフッ素含有材料の熱処理中に、貴金属を含有する灰が生ぜしめられる。前記灰は、次いで、該灰が含有する貴金属を回収するために、従来技術により公知の湿式化学的方法に従って再処理される。本発明の範囲において、貴金属は、金、銀、及びプラチナ群の金属である。
【００４９】
熱処理は、通常、８００℃までの温度で進行する。約２０００℃までの最高温度が短期間に生じる場合がある。熱処理チャンバ（１）への材料の導入に続き、温度は、約６００℃〜８００℃の温度へゆっくりと上昇させられる。特定の温度は、処理される材料に依存する。
【００５０】
熱処理中に生ぜしめられた排ガスは、まず、適用可能であるならば後灰化チャンバ（２）における熱後灰化に曝される。その後、排ガスは、酸スクラバにおいて水又は酸によって浄化される。本発明によれば、水がスクラビング剤として使用される。水は、排ガスからフッ化水素ガスを浄化除去する。これは酸を生ぜしめ、この酸は、より多くのフッ化水素ガスを浄化除去し、これにより、スクラビングプロセス全体の経過において、水及び酸の両方が排ガスを浄化する。
【００５１】
スクラビング水は、これに関して室温を有することができる。しかしながら、スクラビング水が室温よりも僅かに高い温度を有することも可能である。これに関して、温度は、周囲温度よりも１０〜２０℃以上高くなるべきではない。
【００５２】
スクラビングプロセスのステップｂ）において得られた塩が濃縮されたスクラビング水を、副流として周期的に又は継続的に排水処理プラントに供給することができる。
好適には、水及び／又は酸による排ガスのスクラビングは、２つのステップ、すなわちｂ１）二重壁黒鉛スクラバ（３）における排ガスのスクラビング及び同時冷却、その後のｂ２）単一壁黒鉛スクラバ（４）における排ガスのスクラビング、を含む。
【００５３】
冷却システム、特に水冷システムによって二重壁黒鉛スクラバ（３）において排ガスを冷却することが好ましい。提供される水は冷却材として使用され、水温は好適には約６０℃である。
【００５４】
水を二重壁スクラバ（３）の内部に導入することによって排ガスからフッ化水素ガスが除去される。
【００５５】
フッ化水素ガスが排ガスからできるだけ完全に除去されることを保証するために、排ガスは、好適な実施の形態において水及び／又は酸によって二回浄化され、この目的のために、第１の二重壁黒鉛スクラバ（３）から第２の単一壁黒鉛スクラバ（４）内へ案内される。排ガスは、両方のスクラバ（３，４）において水及び／又は酸によって浄化される。両方のスクラビング段階において、最初のスクラビング剤は水である。水は、排ガスから浄化除去されたフッ化水素ガスによって酸性化され、これにより、全体として、水及び酸が、それぞれの段階において排ガスを浄化する。フッ化水素ガスが第１の段階においてガスから既に完全に除去されていると、第２の段階は、水による浄化のみを必然的に行う。
【００５６】
スクラビングステップｃ）において、排ガスは中和させられ、ステップｂ）から発生した酸性成分が除去される。少なくとも１０以上、特に少なくとも１１以上のｐＨを有する塩基を、この関連における塩基として使用することができる。ステップｃ）において排ガスをスクラビングするために水酸化ナトリウム溶液を使用することが好ましい。水酸化ナトリウム溶液は、排ガス成分との望ましくない反応を一切受けない。さらに、水酸化ナトリウム溶液は、安価であり、取り扱いやすい。
【００５７】
本発明による方法は、好適には、５質量％までのフッ素含有率を有する材料の処理に適している。熱処理に曝される材料として、有機フッ素材料、ＰＴＦＥフィルム、燃料電池、触媒及び／又はペーストを使用することが好ましい。原則的に、方法は、約８００℃、特に約６００℃の温度で分解する、５質量％までのフッ素含有率を有する全ての材料に適している。
【００５８】
上述のタイプの灰化プラントにおいて本発明による方法を実施することが好ましい。本発明による灰化プラントは、本発明による方法の使用及び実施に適している。
【符号の説明】
【００５９】
１  熱処理チャンバ
２  後灰化チャンバ
３  二重壁黒鉛スクラバ
４  単一壁黒鉛スクラバ
５  アルカリスクラバ
６  排ガス導管
【図１】
2014040662.tif 000003
【外国語明細書】
2014040662.tif 000004
2014040662.tif 000005
2014040662.tif 000006
2014040662.tif 000007
2014040662.tif 000008
2014040662.tif 000009
2014040662.tif 000010
2014040662.tif 000011
2014040662.tif 000012
2014040662.tif 000013
2014040662.tif 000014
2014040662.tif 000015
2014040662.tif 000016
2014040662.tif 000017
2014040662.tif 000018
2014040662.tif 000019
2014040662.tif 000020
2014040662.tif 000021
2014040662.tif 000022